(57)【要約】【課題】第一に、液体が充填された容器内でグラフェンの集まりを製造する。第二に、容器の底面に透明基材を配置し、この上に、グラフェンの扁平面同士を、液体を介して重なり合わせる。第三に、グラフェンの集まりを均等に圧縮し、扁平面同士が重なり合って接合したグラフェン接合体を、透明基材に圧着する。【解決策】第一の工程は、メタノール中で黒鉛粒子からグラフェンの集まりを製造する。第二の工程は、透明フィルムを容器の底面に配置させ、この上に、グラフェンの扁平面同士を、メタノールを介して重ね合わせる。第三の工程は、グラフェンの集まりの平面を均等に圧縮し、容器を合成樹脂のビカット軟化温度まで昇温する。これによって、扁平面同士が接合したグラフェン接合体が、透明フィルムに熱圧着した透明導電基材が、容器の底面に該底面の形状として形成される。【選択図】図１
2020203410.tif 000002
【特許請求の範囲】
【請求項１】
グラフェンの扁平面同士が重なり合った該扁平面同士を接合した該グラフェンの集まりからなるグラフェン接合体を、合成樹脂の透明フィルムに熱圧着させた構成からなる透明導電基材を製造する方法は、
２枚の平行平板電極のうちの一方の平行平板電極の表面に、鱗片状黒鉛粒子の集まりないしは塊状黒鉛粒子の集まりを平坦に引き詰め、該平行平板電極を容器に充填されたメタノール中に浸漬させ、さらに、他方の平行平板電極を前記一方の平行平板電極の上に重ね合わせ、前記鱗片状黒鉛粒子の集まりないしは前記塊状黒鉛粒子の集まりを介して、前記２枚の平行平板電極を離間させ、該離間させた２枚の平行平板電極を前記メタノール中に浸漬させる、この後、該２枚の平行平板電極の間隙に直流の電位差を印加する、これによって、該電位差の大きさを前記２枚の平行平板電極の間隙の大きさで割った値に相当する電界が、前記鱗片状黒鉛粒子の集まりないしは前記塊状黒鉛粒子の集まりに印加され、該電界の印加によって、前記鱗片状黒鉛粒子ないしは前記塊状黒鉛粒子を形成する基底面の層間結合の全てが同時に破壊され、前記２枚の平行平板電極の間隙に、前記基底面に相当するグラフェンの集まりが製造される、この後、前記２枚の平行平板電極の間隙を拡大し、該２枚の平行平板電極を前記メタノール中で傾斜させ、さらに、前記容器に左右、前後、上下の３方向の振動を繰り返し加え、前記グラフェンの集まりを、前記２枚の平行平板電極の間隙から前記メタノール中に移動させ、この後、前記容器から前記２枚の平行平板電極を取り出す、これによって、前記容器内に前記グラフェンの集まりが前記メタノール中に析出した懸濁体が製造される、
次に、透明導電基材を製造する容器の底面に、該容器の底面の形状からなる合成樹脂の透明フィルムを配置し、さらに、前記した方法で製造した懸濁体を、透明導電基材を製造する際に必要な量として前記容器に充填し、この後、該容器に前後、左右、上下の３方向の振動を繰り返し加える、これによって、前記懸濁体を構成する前記グラフェンの集まりが、該グラフェンの扁平面を上にして前記懸濁液を構成するメタノール中を移動し、前記容器の全体に前記グラフェンが拡散し、前記グラフェンの扁平面同士がメタノールを介して重なり合った該グラフェンの集まりが、前記合成樹脂の透明フィルムの上に、前記容器の底面の形状として形成される、この後、前記グラフェンの集まりの上に該グラフェンの集まりの大きさからなる板材を載せ、さらに、前記容器をメタノールの沸点に昇温し該メタノールを気化させ、この後、前記板材を圧縮するとともに、前記容器を、前記透明フィルムを構成する合成樹脂のビカット軟化温度まで昇温する、
これによって、前記メタノールが気化した後に、前記グラフェンの扁平面同士が重なり合った該グラフェンの集まりが、前記合成樹脂の透明フィルムの上に前記容器の底面の形状として形成され、次に、前記グラフェンの集まりが圧縮され、前記グラフェンの扁平面同士が重なり合った部位に摩擦熱が発生し、該摩擦熱によって該グラフェンの扁平面同士が接合し、該グラフェンの扁平面同士が重なり合った該扁平面同士が接合した該グラフェンの集まりからなるグラフェン接合体が形成されるとともに、前記合成樹脂の透明フィルムが軟化し、該軟化した合成樹脂の透明フィルムの表面に前記グラフェン接合体が圧着し、前記グラフェン接合体が前記合成樹脂の透明フィルムに熱圧着した透明導電基材が、前記容器の底面に該底面の形状からなる透明導電基材として形成される、この後、前記容器に前後、左右、上下の３方向の振動を繰り返し加え、該容器から、前記透明導電基材を取り出すことによって、グラフェンの扁平面同士が重なり合った該扁平面同士を接合した該グラフェンの集まりからなるグラフェン接合体を、合成樹脂の透明フィルムに熱圧着させた構成からなる透明導電基材が製造される、透明導電基材の方法である。
【請求項２】
請求項１に記載した透明導電基材の表面に透明電極を形成する方法は、
可視光線の波長領域での屈折率が０．４以上で２．４以下の性質を持つ金属を熱分解で析出する金属化合物を、メタノールに分散し、該金属化合物が分子状態で前記メタノールに分散したメタノール分散液を作成し、前記メタノールに溶解ないしは混和する第一の性質と、粘度が前記メタノールの粘度より高い第二の性質と、融点が２０℃より低い第三の性質と、沸点が前記金属化合物の熱分解温度より低い第四の性質とを兼備する有機化合物を、前記メタノール分散液に混合し、該有機化合物が前記メタノール分散液と均一に混ざり合った混合液を作成し、該混合液を、請求項１に記載した製造方法で製造した透明導電基材を構成するグラフェン接合体の表面に塗布ないしは印刷し、該透明導電基材を熱処理して前記金属化合物を熱分解する、これによって、可視光線の波長領域での屈折率が０．４以上で２．４以下の性質を持つ金属からなる第一の特徴と、粒子の大きさが可視光線の波長より１桁小さい粒状の微粒子からなる第二の特徴を兼備する金属微粒子の集まりが、前記混合液を塗布ないしは印刷した前記グラフェン接合体の表面に一斉に析出し、該金属微粒子同士が互いに接触する部位で金属結合し、該金属結合した金属微粒子の集まりが、前記混合液を塗布ないしは印刷した前記グラフェン接合体の表面に形成される、この後、該金属微粒子の集まりが形成されたグラフェン接合体の表面を均等に圧縮し、前記金属結合した金属微粒子の集まりを塑性変形させるとともに、該塑性変形した金属微粒子の集まりが前記グラフェン接合体の表面と接触する部位に摩擦熱を発生させ、該摩擦熱によって、前記塑性変形した金属微粒子の集まりが前記グラフェン接合体の表面に接合する、これによって、前記透明導電基材を構成する前記グラフェン接合体の表面に、前記金属微粒子の集まりからなる透明電極が形成される、請求項１に記載した透明導電基材の表面に透明電極を形成する方法である。
【請求項３】
請求項２に記載した透明導電基材の表面に透明電極を形成する方法は、
請求項２に記載した金属化合物が、金属がニッケルないしはアルミニウムからなる第１の特徴と、微粒子の大きさが可視光線の波長より１桁小さい第２の特徴を兼備する金属の粒状微粒子を熱分解で析出する金属化合物であり、該金属化合物を、請求項２に記載した金属化合物として用い、請求項２に記載した透明導電基材の表面に透明電極を形成する方法に従って、透明電極を形成する、請求項２に記載した透明導電基材の表面に透明電極を形成する方法である。
【請求項４】
請求項２に記載した透明導電基材の表面に透明電極を形成する方法は、
請求項２に記載した金属化合物が、無機物の分子ないしはイオンからなる配位子が、ニッケルないしはアルミニウムからなる金属イオンに配位結合した金属錯イオンを有する無機金属化合物からなる錯体であり、請求項２に記載した有機化合物が、カルボン酸エステル類、グリコール類ないしはグリコールエーテル類に属するいずれか一種類の有機化合物であり、これら２種類の物質を用い、請求項２に記載した透明導電基材の表面に透明電極を形成する方法に従って、透明電極を形成する、請求項２に記載した透明導電基材の表面に透明電極を形成する方法である。
【請求項５】
請求項２に記載した透明導電基材の表面に透明電極を形成する方法は、
請求項２に記載した金属化合物が、カルボン酸におけるカルボキシル基を構成する酸素イオンが、ニッケルないしはアルミニウムからなる金属イオンに共有結合する第一の特徴と、前記カルボン酸が飽和脂肪酸で構成される第二の特徴とを兼備するカルボン酸金属化合物であり、請求項２に記載した有機化合物が、カルボン酸エステル類、グリコール類ないしはグリコールエーテル類に属するいずれか一種類の有機化合物であり、これら２種類の物質を用い、請求項２に記載した透明導電基材の表面に透明電極を形成する方法に従って、透明電極を形成する、請求項２に記載した透明導電基材の表面に透明電極を形成する方法である。
【発明の詳細な説明】
【技術分野】
【０００１】
本発明は、グラフェンの扁平面同士が重なり合った該扁平面同士を接合した該グラフェンの集まりからなるグラフェン接合体を、合成樹脂の透明フィルムに熱圧着させた透明導電基材を製造する製造方法に関わる。すなわち、透明導電性の性質を持つグラフェン接合体は、厚みが極めて薄く、取り扱いが難しい。しかし、グラフェン接合体を、合成樹脂の透明フィルムに熱圧着させることで、取り扱いが容易な透明導電基材が得られる。
つまり、グラフェンは、炭素原子が六角形からなる網目構造を二次元的に形成する炭素原子の集まりからなる単結晶材料である。このため、厚みが０．３３２ｎｍからなり、可視光線の波長より３桁小さいため、可視光線を透過する透明性を持つ。また、熱伝導率は１９．５Ｗ／Ｃｍで、金属の中で最も熱伝導率が高い銀の熱伝導率の４．５倍の熱伝導率を持つ。さらに、電気伝導率は７．５×１０７Ｓ／ｍで、銀の電気伝導率の１．２倍の電気導電率を持つ。従って、グラフェンンの扁平面同士を重ね合わせて接合したグラフェン接合体は、一定の面積をもち、グラフェンに準じる透明性と熱伝導性と電気伝導性とを兼備する透明導電膜になる。
従って、優れた透明性と熱伝導性と電気伝導性とを兼備したグラフェン接合体を、合成樹脂の透明フィルムに熱圧着させた透明導電基材は、一定の厚みを持つため、取り扱いが容易になる。これによって、この透明導電基材は、タッチパネル用透明導電基材、フレキシブル回路基板、有機ＥＬの透明導電基材、有機薄膜太陽電池の透明導電基材やフレキシブルＬＥＤ導電性フィルムなどに幅広く適応できる。
【背景技術】
【０００２】
透明導電膜の従来の製造方法に、導電性インクないしは導電性ペーストを透明基材に塗布する方法と、透明基材に物理的蒸着や化学的蒸着によって透明導電膜を形成する方法とがある。
例えば、特許文献１に、酸化錫、アンチモンドープ酸化錫ないしはリンドープ酸化錫からなる導電性酸化物微粒子とバインダ樹脂とからなる導電性ペーストを、基材に塗布ないしは印刷して、透明導電膜を形成する技術が記載されている。
また、特許文献２に、透明プラスチック基材に、マグネトロンスパッタによって、金属酸化物層と酸化ケイ素層と酸化インジウム・スズ層とを積層した透明導電薄膜を形成する技術が記載されている。
【０００３】
しかし、透明基材に透明導電膜を形成する従来の方法は、以下に説明する課題を持つ。
最初に、導電性インクないしは導電性ペーストの塗布によって透明導電膜を形成する課題を説明する。導電性インクないしは導電性ペーストは、いずれも導電性フィラーとして金属微粒子、金属粉末ないしは導電性金属酸化物微粒子を、合成樹脂のバインダと溶媒とからなるビヒクル中に分散させる。このため、導電性フィラーを用いることに起因する課題と、導電性フィラーをビヒクル中に分散させることに起因する課題とを持つ。
第一の課題は、導電性フィラーを用いることに起因する。つまり、塗布ないしは印刷したインクないしはペーストを熱処理して樹脂を硬化させ、硬化した樹脂が導電性フィラーを結合させて透明導電膜を形成する。しかし、硬化した樹脂が、導電性フィラー同士を直接接合することを妨げ、透明導電膜の電気抵抗が増大する。このため、透明導電膜に電流を流すと発熱し、透明導電膜の劣化と剥離が促進される。
第二の課題は、導電性フィラーの分散性に起因する。つまり、導電性フィラーのビヒクル中への分散性が悪いと、熱処理後に導電性フィラーが偏在する。この結果、前記と同様に、透明導電膜の電気抵抗が増大する。いっぽう、導電性フィラーの分散性を高めるために、導電性フィラーに吸着させる有機化合物の量を増やすと、有機化合物が絶縁体であるため、熱処理後の透明導電膜の電気抵抗が増大する。
第三の課題は、導電性フィラー同士の凝集に起因する。導電性フィラーが微細になるほど凝集しやすく、一旦フィラー同士の凝集が起こると、凝集は解除できない。この結果、ビヒクル中へのフィラーの分散性が悪化し、透明導電膜の電気抵抗が増大する。
上記した課題は、導電性フィラーを用いること、また、導電性フィラーを分散させることに起因する原理的な課題であり、解決は難しい。従って、導電性インクないしは導電性ペーストを用いる以外の方法で、透明導電膜を形成する技術が強く求められている。
【０００４】
次に、物理的蒸着ないしは化学的蒸着によって、透明導電膜を形成する課題について説明する。ここでは、最も汎用的に行われているスパッタ法に絞って課題を説明するが、化学的蒸着に依る透明導電膜の形成も類似した課題を持つ。
第一に、スパッタ法に依る透明導電膜を形成する原理は、イオンを高速でターゲットに衝突させ、ターゲットを構成する原子を叩き出させ、叩き出た原子が透明基板に突入し、原子が堆積されて透明導電膜を形成する。ターゲットから叩き出された原子は、透明基材に向けて直進するため、透明基板の表面状態に応じてノジュールと呼ばれる突起などの欠陥が生じやすい。このため、アニール処理によって構造的な欠陥を修正する必要がある。このアニール処理によって、透明導電膜を形成する費用が増大する。
第二に、ターゲットから原子が叩き出される際に、ターゲットに反跳粒子が生成され、反跳粒子が透明基板に突入すると、透明導電膜にダメージを与える。このため、マグネトロンスパッタ装置を用い、マグネトロンインピーダンスを下げることで放電電圧を下げ、反跳粒子によるダメージを緩和させる。しかし、透明基板を昇温し、長時間放置することが必要になり、耐熱性に劣る、あるいは、昇温時に寸法安定性に劣る、安価な合成樹脂フィルムの透明フィルムに透明導電膜を形成することが難しくなる。
第三に、真空チャンバーをいったん真空引きし、この後、スパッタリングを行う。真空引きの際に、透明基材から水分や異物がガス化し、透明導電膜の雰囲気中に放出され、低抵抗の透明導電膜を形成させる障害になる。このため、予め透明基材を十分に真空引きし、透明基材の表面を真空洗浄する必要がある。この真空洗浄によって、透明導電膜を形成する費用が増大する。
第四に、透明基材に電極パターンを形成する場合は、透明導電膜を形成した後にエッチング処理で透明導電膜をパターニングする。このため、透明基材と透明導電膜とは、エッチング液に対する耐薬品性を持つ必要がある。また、電極パターンを形成する費用は、エッチング処理で増大する。
第五に、スパッタ法で形成した透明導電膜は十分な導電率を持たないため、さらに熱処理を伴うアニール処理が必要になる。このため、酸素ガスが存在しない雰囲気で、一度形成した透明導電膜を長時間放置してアニール処理を行なう。このアニール処理によって、透明基材の材質が制限される。
第六に、スパッタ法では、ターゲットの中心の直下から一定の距離離れるほど、透明導電膜の抵抗率が高くなる。このため大面積の透明導電膜を作成するには不向きである。
上記した課題は、いずれもスパッタ法に依る透明導電膜の形成の原理に依るため、解決には困難を伴う。従って、スパッタ法以外の方法で、透明導電膜を形成する技術が強く求められている。
【０００５】
いっぽう、グラフェンは様々な方法で製造されるが、透明導電膜として用いる場合は、一定の面積が必要になり、面積が広いグラフェンの製造ほど、製造費用が高価になる。
例えば、特許文献３に、炭化ケイ素の単結晶を熱分解することでグラフェンを製造する方法が記載されている。つまり、炭化ケイ素を不活性雰囲気で加熱し、表面を熱分解させる。この際、昇華温度が相対的に低いケイ素が優先的に昇華し、残存した炭素によってグラフェンが生成される。しかし、炭化ケイ素の単結晶が非常に高価な材料で、面積が広くなるほど単結晶の結晶成長に費用を要する。さらに、１６００℃を超える高温で、かつ、真空度が高い雰囲気でケイ素を昇華させるが、ケイ素が僅かでも残存する、あるいは炭素以外の不純物が存在する場合は、熱分解後の残渣物としてグラフェンが生成されない。このため、炭化ケイの単結晶の生成と、単結晶の熱分解処理に係わる費用は高価になる。
さらに、特許文献４に、シート状の単結晶のグラファイト化金属触媒に、炭素系物質を接触させ、還元性雰囲気で熱処理することで、グラフェンを製造する方法が記載されている。第一に、単結晶のグラファイト化金属触媒を製造する製造コストは、炭化ケイ素の単結晶よりさらに高く、面積が広くなるほど単結晶の製造費用が増大する。第二に、単結晶のグラファイト化金属触媒を炭素系物質に接触させる際に、炭素以外の不純物が残存ないしは生成された場合は、グラフェンが生成されない。第三に、水素ガスを含む窒素ガスがリッチな雰囲気で、１０００℃を超える高温度で、グラファイト化金属触媒を還元処理する方法は、熱処理費用が高価になる。
【０００６】
現在までのグラフェンの製造方法は、安価な製造方法ではない。さらに、透明導電膜として用いるグラフェンは、一定の面積を持つ必要がある。しかし、面積が広くなるほど、グラフェンの製造費用が高価になり、汎用的な透明導電膜として用いることはできない。次に、製造したグラフェンが必ずしもグラフェンでない。つまり、グラフェンは、炭素原子が六角形からなる網目構造を二次元的に形成する炭素原子の集まりからなる単結晶材料であり、不純物が全くない雰囲気で、あるいは、不純物が全く生成されない環境で、炭素原子のみの結晶成長ができなければ、グラフェンが生成されない。さらに、生成したグラフェンの厚みが極薄く、極軽量であるため、製造した生成物が、グラフェンであることを確認する方法が面倒である。
このため、本発明者は、製造したグラフェンが全て完全なグラフェンで、かつ、極めて簡単な方法で大量のグラフェンを瞬時に製造する方法を見出した（特許文献５）。すなわち、黒鉛の単結晶のみからなり、黒鉛の結晶化が１００％進み、さらに、最も安価な炭素材料である、黒鉛粒子から大量のグラフェンを瞬時に製造する技術である。つまり、天然の黒鉛結晶の塊を破砕し、該破砕した黒鉛結晶から鱗片状黒鉛粒子ないしは塊状黒鉛粒子を選別した黒鉛粒子の集まりを、２枚の平行平板電極の間隙に引き詰め、該２枚の平行平板電極に電界を印加し、該電界の印加によって黒鉛粒子を形成する全ての黒鉛結晶の基底面の層間結合を同時に破壊し、基底面からなるグラフェンを大量に製造する方法である。この方法に依れば、鱗片状黒鉛粒子ないしは塊状黒鉛粒子の僅か１ｇから、１．６２×１０１３個に及ぶグラフェンの集まりが瞬時に得られる。
しかし、黒鉛粒子から製造したグラフェンの面積は小さすぎ、透明導電膜として用いることができない。従って、グラフェンの扁平面同士が安価な方法で接合できれば、面積の広いグラフェン接合体が安価な透明導電膜として用いることができる。さらに、グラフェン接合体は厚みが薄いため、他の材質からなる透明基材と一体化できれば、グラフェン接合体の取り扱いが容易になる。従って、グラフェンの扁平面同士を接合する技術と、グラフェン接合体を他の材質からなる透明基材と一体化する技術とが求められている。
【先行技術文献】
【特許文献】
【０００７】
【特許文献１】特開２０１５−２２０１９２号公報
【特許文献２】特開２０１１−０６５９３７号公報
【特許文献３】特開２０１５−１１０４８５号公報
【特許文献４】特開２００９−１４３７９９号公報
【特許文献５】特許第６１６６８６０号
【非特許文献】
【０００８】
【非特許文献１】Ｎａｉｒ  ＲＲ，ｅｔ ａｌ．，Ｓｃｉｅｎｃｅ  ３２０，１３０８（２００８）
【発明の概要】
【発明が解決しようとする課題】
【０００９】
特許文献５による方法で大量のグラフェンを瞬時に製造できるが、このグラフェンの集まりを用い、グラフェンの扁平面同士を接合したグラフェン接合体を製造する方法は未だに見出されていない。また、グラフェンは、炭素原子が六角形からなる網目構造を二次元的に形成する、単一の結晶子からなる極めて厚みが薄い物質であり、極めて軽量で、殆ど質量を持たない。このため、特許文献５におけるグラフェンの集まりを製造する方法において、大量のグラフェンが析出する際に、グラフェンは飛散する。また、製造したグラフェンを取り扱う際に、グラフェンは容易に飛散する。このように、グラフェンは取り扱いが難しい素材である。
いっぽう、グラフェンの透明性は、非特許文献１によれば、可視光線の透過率は９７．７％で、グラフェン１層当たりの吸光度は２．３％である。このため、グラフェンの扁平面同士を接合したグラフェン接合体は、接合したグラフェンの枚数が増えるごとに、透明性が低下する。いっぽう、現在最も汎用的に用いられている透明導電膜として、酸化スズドープ酸化インジウム（Ｉｎ２Ｏ３−ＳｎＯ２、通称ＩＴＯ）があるが、ＩＴＯの可視光線の透過率は８４％である。従って、ＩＴＯより優れた透明性を得るには、グラフェン接合体において、グラフェンの接合枚数は７枚以内に抑える必要がある。しかし、グラフェンの接合枚数を７枚以内に抑えたグラフェン接合体の厚みは、２．３ｎｍ以下と薄く、また、透明であるため、取り扱いが難しい。このため、透明導電性のグラフェン接合体を、他の材質からなる透明基材と一体化できれば、グラフェン接合体は、取り扱いが容易な透明導電基材になる。
従って、グラフェンを汎用的な透明導電基材として用いるには、解決すべき課題として次の５つの課題があげられる。
第一に、液体が充填された容器内で、グラフェンの集まりを製造する。これによって、グラフェンの製造時と製造後において、液体中に析出したグラフェンは飛散しない。
第二に、前記した容器の底面に、グラフェンの扁平面同士を、前記した液体を介して重なり合わせる。この後、液体を気化させると、扁平面同士が重なり合ったグラフェンの集まりが、容器の底面に形成される。これによって、グラフェン接合体を容器内に形成する準備ができる。つまり、グラフェンの厚みが極めて薄く、厚みに対する表面積の比率であるアスペクト比は極めて大きい。また、グラフェンは厚みが極めて薄く、殆ど質量を持たない。従って、これら２つの特徴を活かす方法によって、扁平面同士が重なり合ったグラフェンの集まりを、容器の底面に形成することができる。
第三に、グラフェンの扁平面同士が重なり合った部位を接合させ、扁平面同士が重なり合って接合したグラフェン接合体を、前記容器の底面に該底面の形状として形成する。つまり、グラフェンの破断強度は４２Ｎ／ｍであり、鋼の１００倍を超える強度を持つ強靭な素材である。従って、この特徴を活かす方法によって、扁平面同士が重なり合った部位が接合できる。この結果、グラフェン接合体の面積の制約と形状の制約がなくなり、グラフェン接合体を透明導電基材として用いることができる。
第四に、前記したグラフェン接合体を、他の材質からなる透明基材と一体化する。つまり、ＩＴＯより優れた透明性を得るには、グラフェンの扁平面同士を接合させる枚数を、７枚以内に抑える必要がある。しかし、グラフェン接合体の厚みは僅か２．３ｎｍ以下と薄く、取り扱いが容易でない。このため、透明導電性であるグラフェン接合体を、他の材質からなる透明基材と一体化できれば、グラフェン接合体の取り扱いが容易になり、グラフェン接合体を、汎用的な透明導電基材として使用できる。
第五に、上記した４つの工程における処理が何れも極めて簡単で、用いる材料が安価な材料である。これによって、安価な黒鉛粒子の集まりを用い、安価な方法でグラフェンの集まりを製造し、安価な方法でグラフェン接合体を製造し、さらに、安価な方法でグラフェン接合体を安価な透明基材と一体化し、安価な透明導電基材が製造できる。
本発明が解決しようとする課題は、上記の５つの課題である。
【課題を解決するための手段】
【００１０】
グラフェンの扁平面同士が重なり合った該扁平面同士を接合した該グラフェンの集まりからなるグラフェン接合体を、合成樹脂の透明フィルムに熱圧着させた構成からなる透明導電基材を製造する方法は、
２枚の平行平板電極のうちの一方の平行平板電極の表面に、鱗片状黒鉛粒子の集まりないしは塊状黒鉛粒子の集まりを平坦に引き詰め、該平行平板電極を容器に充填されたメタノール中に浸漬させ、さらに、他方の平行平板電極を前記一方の平行平板電極の上に重ね合わせ、前記鱗片状黒鉛粒子の集まりないしは前記塊状黒鉛粒子の集まりを介して、前記２枚の平行平板電極を離間させ、該離間させた２枚の平行平板電極を前記メタノール中に浸漬させる、この後、該２枚の平行平板電極の間隙に直流の電位差を印加する、これによって、該電位差の大きさを前記２枚の平行平板電極の間隙の大きさで割った値に相当する電界が、前記鱗片状黒鉛粒子の集まりないしは前記塊状黒鉛粒子の集まりに印加され、該電界の印加によって、前記鱗片状黒鉛粒子ないしは前記塊状黒鉛粒子を形成する基底面の層間結合の全てが同時に破壊され、前記２枚の平行平板電極の間隙に、前記基底面に相当するグラフェンの集まりが製造される、この後、前記２枚の平行平板電極の間隙を拡大し、該２枚の平行平板電極を前記メタノール中で傾斜させ、さらに、前記容器に左右、前後、上下の３方向の振動を繰り返し加え、前記グラフェンの集まりを、前記２枚の平行平板電極の間隙から前記メタノール中に移動させ、この後、前記容器から前記２枚の平行平板電極を取り出す、これによって、前記容器内に前記グラフェンの集まりが前記メタノール中に析出した懸濁体が製造される、
次に、透明導電基材を製造する容器の底面に、該容器の底面の形状からなる合成樹脂の透明フィルムを配置し、さらに、前記した方法で製造した懸濁体を、透明導電基材を製造する際に必要な量として前記容器に充填し、この後、該容器に前後、左右、上下の３方向の振動を繰り返し加える、これによって、前記懸濁体を構成する前記グラフェンの集まりが、該グラフェンの扁平面を上にして前記懸濁液を構成するメタノール中を移動し、前記容器の全体に前記グラフェンが拡散し、前記グラフェンの扁平面同士がメタノールを介して重なり合った該グラフェンの集まりが、前記合成樹脂の透明フィルムの上に、前記容器の底面の形状として形成される、この後、前記グラフェンの集まりの上に該グラフェンの集まりの大きさからなる板材を載せ、さらに、前記容器をメタノールの沸点に昇温し該メタノールを気化させ、この後、前記板材を圧縮するとともに、前記容器を、前記透明フィルムを構成する合成樹脂のビカット軟化温度まで昇温する、
これによって、前記メタノールが気化した後に、前記グラフェンの扁平面同士が重なり合った該グラフェンの集まりが、前記合成樹脂の透明フィルムの上に前記容器の底面の形状として形成され、次に、前記グラフェンの集まりが圧縮され、前記グラフェンの扁平面同士が重なり合った部位に摩擦熱が発生し、該摩擦熱によって該グラフェンの扁平面同士が接合し、該グラフェンの扁平面同士が重なり合った該扁平面同士が接合した該グラフェンの集まりからなるグラフェン接合体が形成されるとともに、前記合成樹脂の透明フィルムが軟化し、該軟化した合成樹脂の透明フィルムの表面に前記グラフェン接合体が圧着し、前記グラフェン接合体が前記合成樹脂の透明フィルムに熱圧着した透明導電基材が、前記容器の底面に該底面の形状からなる透明導電基材として形成される、この後、前記容器に前後、左右、上下の３方向の振動を繰り返し加え、該容器から、前記透明導電基材を取り出すことによって、グラフェンの扁平面同士が重なり合った該扁平面同士を接合した該グラフェンの集まりからなるグラフェン接合体を、合成樹脂の透明フィルムに熱圧着させた構成からなる透明導電基材が製造される、透明導電基材の方法である。
【００１１】
つまり、本発明における透明導電基材の製造方法は、次の３つの工程からなる。
第一に、メタノール中で黒鉛粒子の集まりからグラフェンの集まりを製造し、該グラフェンの集まりがメタノール中に析出した懸濁体を製造する。このため、２枚の平行平板電極の間隙に引き詰められた鱗片状黒鉛粒子の集まりないしは塊状黒鉛粒子の集まりを、絶縁体であるメタノール中に浸漬させ、２枚の平行平板電極間に直流の電位差を印加させる。これによって、電位差を２枚の平行平板電極の間隙の大きさで割った値に相当する電界が、鱗片状黒鉛粒子の集まりないしは塊状黒鉛粒子の集まりが存在する電極間隙に発生する。この電界は、前記した黒鉛粒子の全てに対し、黒鉛結晶からなる基底面の層間結合を破壊させるのに十分なクーロン力を、基底面の層間結合の担い手である全てのπ電子に同時に与える。これによって、π電子はπ軌道上の拘束から解放され、全てのπ電子がπ軌道から離れて自由電子となる。つまり、π電子に作用するクーロン力が、π軌道の相互作用より大きな力としてπ電子に与えられると、π電子はπ軌道の拘束から解放されて自由電子になる。この結果、基底面の層間結合の担い手である全てのπ電子が、π軌道上に存在しなくなり、黒鉛粒子の全てについて、黒鉛粒子を形成する基底面の層間結合の全てが同時に破壊される。この結果、２枚の平行平板電極の間隙に、基底面の集まり、すなわちグラフェンの集まりが瞬時に製造される。製造されたグラフェンは、不純物のない黒鉛結晶のみからなる真性な物質であり、該グラフェンの集まりがメタノール中に析出した懸濁体が容器内に製造される。なお、２枚の平行平板電極がメタノール中に浸漬しているため、２枚の平行平板電極の間隙に析出したグラフェンの集まりは飛散しない。これによって、９段落に記載した５つの課題のうち、第１の課題が解決された。
なお、絶縁体であるメタノール中に浸漬した２枚の平行平板電極間に、電位差を印加させると、２枚の平行平板電極の間隙に電界が発生する。すなわち、メタノールは比抵抗が３ＭΩ・ｃｍ以上で、誘電率が３３の絶縁体である。また、エタノールも誘電率が２４からなる絶縁体であり、エタノールの電気導電率は７．５×１０−６Ｓ／ｍである。いっぽう、鱗片状黒鉛粒子の電気伝導度が４３．９Ｓ／ｍである。従って、エタノールは、導電体である鱗片状黒鉛粒子に比べ、電気導電度が１．７×１０７倍低い絶縁体である。また、本発明では、アルコールとして、最も粘度が低く、最も沸点が低く、最も安価な工業用アルコールあるメタノールを用いる。
第二に、透明導電基材を製造する容器の底面に、該底面の形状からなる合成樹脂の透明フィルムを配置し、この透明フィルムの上に、グラフェンの扁平面同士がメタノールを介して７枚より少ない枚数として、重なり合った該グラフェンの集まりを形成する。このため、容器の底面の形状からなる透明フィルムを容器の底面に配置し、さらに、前記した製造方法で製造した懸濁体を、透明導電基材を製造する際に必要な量として、容器に充填し、この後、容器に前後、左右、上下の３方向の振動を繰り返し加え、グラフェンの扁平面同士がメタノールを介して重なり合った該グラフェンの集まりを、透明フィルムの上に形成する。つまり、グラフェンの厚みが極めて薄いため、厚みに対する表面積の比率であるアスペクト比が極めて大きい。また、グラフェンは厚みが極めて薄く、殆ど質量を持たない。こうした特徴を持つグラフェンの集まりがメタノール中に析出した懸濁体に、３方向の振動を加えると、扁平面を上にしてグラフェンがメタノール中を移動し、容器の全体にグラフェンが拡散するとともに、扁平面同士がメタノールを介して重なり合う。容器への加振を停止すると、扁平面同士がメタノールを介して重なり合ったグラフェンの集まりが、透明フィルムの上に形成される。なお、容器に加える振動加速度は、グラフェンが極めて軽量であるため、０．２Ｇ程度の振動加速度である。また、容器の底面に該底面の形状からなる透明導電基材を形成するに当たって、透明導電基材にＩＴＯより優れた透明性を持たせるため、グラフェンの枚数が７枚より少ない数としてグラフェンの扁平面同士を重ね合わせる。従って、透明導電基材を形成するに当たって、事前に容器に充填する懸濁体の量を明らかにしておく。これによって、９段落に記載した５つの課題のうち、第２の課題が解決された。
第三に、グラフェンの扁平面同士を接合してグラフェン接合体を形成し、このグラフェン接合体を、合成樹脂の透明フィルムに熱圧着させる。このため、容器からメタノールを気化させた後に、グラフェンの集まりの大きさからなる板材を該グラフェンの集まりの上に載せ、該グラフェンの集まりを均等に圧縮するとともに、容器を合成樹脂のビカット軟化温度に昇温する。この際、懸濁体からメタノールが気化すると、扁平面同士が重なり合ったグラフェンの集まりが、透明フィルムの上に形成される。次に、グラフェンの扁平面同士が重なり合った部位に摩擦熱が発生し、該摩擦熱によってグラフェンの扁平面同士が接合し、グラフェンの扁平面同士が重なり合って接合したグラフェン接合体が、軟化した透明フィルムに圧着する。この後、容器に前後、左右、上下の３方向の振動を繰り返し加え、グラフェン接合体が合成樹脂の透明フィルムに熱圧着した透明導電基材を容器から剥離させ、該透明導電基材を容器から取り出す。なお、容器に加える振動加速度は、０．２Ｇ程度の振動加速度である。
つまり、グラフェンの破断強度が４２Ｎ／ｍであり、鋼の１００倍を超える強度を持つ強靭な素材である。このため、グラフェンの集まりの上方の平面に過大な圧縮応力を加えても、グラフェンの扁平面は変形も破壊もしない。これに対し、透明フィルムを形成する合成樹脂は、大きな圧縮強度を持つ。例えば、高密度ポリエチレン樹脂で１９−２５ＭＰａである。１ＭＰａは９．８ｋｇ重／ｍｍ２に相当し、１ｍｍ２の僅かな面積に９．８ｋｇの荷重を載せた際の圧縮強度に相当する。従って、透明フィルムを構成する合成樹脂の中で、圧縮強度が相対的に低い高密度ポリエチレン樹脂であっても、少なくとも１８６ｋｇ重／ｍｍ２に近い圧縮強度を持つ。また、透明フィルムを形成する他の合成樹脂の圧縮強度は、ポリ塩化ビニル樹脂で５５−８９ＭＰａ、ポリ塩化ビニルデン樹脂で１４０−１９０ＭＰａ、ポリプロピレン樹脂で３８−５５ＭＰａ、ポリエチレンテレフタレート樹脂で７６−１０３ＭＰａ、ポリカーボネート樹脂で６９−８６ＭＰａ、ポリスチレン樹脂で８２−８９ＭＰａ、ポリメチルメタクリレート樹脂７３−１２５ＭＰａ、ポリスルホン樹脂で２７６ＭＰａ、ポリエーテルスルホン樹脂で８１−１０８ＭＰａ、ポリエーテルイミド樹脂で１４０ＭＰａであり、いずれも高密度ポリエチレン樹脂より圧縮強度が大きい。従って、圧縮強度が低い高密度ポリエチレン樹脂でも、１ｍｍ２の面積に対し１８６ｋｇ以下の荷重であれば、透明フィルムは破壊されない。従って、グラフェンの扁平面同士を接合させる際に、大きな圧縮応力を加えても、合成樹脂の透明フィルムは破壊されない。
いっぽう、熱可塑性樹脂を昇温すると、熱可塑性樹脂が急激に軟化し始める温度の目安に、ビカット軟化温度がある。このビカット軟化温度は、前記した高密度ポリエチレン樹脂で７０−８０℃、ポリプロピレン樹脂で８０−１００℃、ポリ塩化ビニル樹脂で７０−８５℃、ポリスチレン樹脂で８５−１００℃、ポリメチルメタクリレート樹脂で９０−１１０℃、ポリカーボネート樹脂で１４２−１４６℃である。いずれもメタノールの沸点である６５℃より高い。従って、ビカット軟化温度まで昇温すると、透明フィルムは軟化し始め、軟化した透明フィルムは、圧縮応力によってグラフェン接合体に圧着する。
これによって、９段落に記載した５つの課題のうち、第３と第４の課題が解決された。なお、気化したメタノールは回収機で回収し、再利用する。
ところで、グラフェン接合体を製造する際に用いるメタノールは、安価な工業用薬品である。また、黒鉛粒子も安価な工業用素材である。また、前記した３つの工程は極めて簡単な処理からなる。従って、本方法に依れば、安価な黒鉛粒子とメタノールとを用い、極めて簡単な３つの工程を連続して実施すると、グラフェン接合体が透明フィルムに熱圧着する。これによって、９段落に記載した５つの課題のうち第５の課題が解決され、すべての課題が解決された。
以上に説明した方法で製造したグラフェン接合体は、次の作用効果をもたらす。
第一に、透明導電基材が、容器の底面の形状として製造されるため、容器の底面の形状に応じて、透明導電基材の形状と面積とが自在に変えられる。このため、透明導電基材の面積の制約と形状の制約がなく、汎用的な透明導電基材として用いることができる。
第二に、透明導電基材の一方の表面を構成するグラフェン接合体は、グラフェンのみから構成される。このため、グラフェンに準ずる透明性と熱伝導性と電気導電性とを持つとともに、帯電防止機能と電磁波遮蔽機能と放熱機能とを兼備する。
第三に、グラフェン接合体の表面の凹凸は、グラフェンの厚みの０．３３２ｎｍに過ぎず、完全な平面に近い。このため、透明導電基材の一方の表面は、接触角が１８０度に近い超撥水性を示し、この表面は撥水性と撥油性と防汚性とを兼備する。
第四に、グラフェン接合体は、厚みが僅か２．３ｎｍ以下と薄く、かつ、透明性を持つため、グラフェン接合体の存在を肉眼で識別することは難しい。しかし、グラフェン接合体に透明フィルムを熱圧着した透明導電基材は、人の手で取り扱いができる。
ここで、第一の処理において、２枚の平行平板電極の間隙に印加した電界によって、２枚の平行平板電極の間隙に引き詰められた黒鉛粒子を形成する黒鉛結晶からなる基底面の層間結合が、同時に破壊される現象を説明する。
黒鉛粒子における黒鉛結晶を形成する炭素原子は４つの価電子を持つ。このうちの３つの価電子は、基底面、すなわち、グラフェンを形成するσ電子である。このσ電子は、基底面上で隣り合う３つの炭素原子が持つσ電子と互いに１２０度の角度をなして共有結合し、六角形の強固な網目構造を２次元的に形成する。残り一つの価電子はπ電子であり、基底面に垂直な方向に伸びるπ軌道上に存在する。このπ電子は、基底面に垂直な上下方向で隣り合う炭素原子が持つπ電子と弱い結合力で結合し、この弱い結合力に基づいて基底面が層状に積層される。つまり基底面、すなわちグラフェンは、弱い結合力であるπ軌道の相互作用によって互いに層状に結合されている。このため、黒鉛粒子は、黒鉛結晶からなる基底面で剥がれ易い性質、すなわち、機械的な異方性を持つ。この機械的な異方性は、黒鉛粒子の潤滑性として良く知られている。
こうした黒鉛粒子に電界を印加させると、全てのπ電子に電界によるクーロン力が作用する。π電子に作用するクーロン力が、π電子に作用しているπ軌道の相互作用より大きな力としてπ電子に作用すると、π電子はπ軌道上の拘束から解放される。この結果、全てのπ電子がπ軌道から離れて自由電子となる。これによって、基底面の層間結合の担い手である全てのπ電子がπ軌道上にいなくなるため、基底面の層間結合の全てが同時に破壊される。すなわち、π電子がクーロン力Ｆによって基底面の層間距離ｂの距離を動く際に、π電子は仕事Ｗ（Ｗ＝ｂ・Ｆ）を行う。この仕事Ｗが、π電子に作用する１原子当たりのπ軌道の相互作用の大きさである３５ミリエレクトロンボルト (エレクトロンボルトは電子が持つエネルギーの大きさを表す単位で、１エレクトロンボルトは１．６２×１０−１９ジュールに相当する)を超えると、π電子はπ軌道の相互作用の拘束から解放されて自由電子になる。例えば、２枚の平行平板電極の間隙を１００μｍで離間させ、この電極の間隙に１０．６キロボルト以上の直流の電位差を印加させると、基底面の層間結合が瞬時に破壊される。このように、安価な黒鉛粒子の集まりに電界を印加するという極めて簡単な手段によって、大量のグラフェンが安価に製造できる。また、基底面の層間結合の全てが同時に破壊するため、得られる微細な物質は、確実に黒鉛結晶からなる基底面であるグラフェンである。
なお、ここで言う黒鉛粒子の集まりとは、１ｇから１００ｇ程度の比較的少量の黒鉛粒子の集まりを言う。つまり、鱗片状黒鉛粒子ないしは塊状黒鉛粒子は、嵩密度が０．２−０．５ｇ／ｃｍ３で、粒子の大きさが１−３００ミクロンの分布を持つ微細な粒子である。従って、黒鉛粒子の集まりを２枚の平行平板電極の間隙に引き詰めることは容易で、２枚の平行平板電極に電位差を印加することも容易である。２枚の平行平板電極の間隙に電位差を印加すると、黒鉛粒子が引きつめられた全ての領域に電界が発生する。この電界が、π軌道の相互作用より大きなクーロン力としてπ電子に作用し、π電子はπ軌道上の拘束から解放され、自由電子になる。この結果、黒鉛粒子における基底面の層間結合の全てが同時に破壊され、２枚の平行平板電極の間隙に、グラフェンの集まりが製造される。
ここで、懸濁体中に分散されるグラフェンの数を算術で求める。ここでは、全ての黒鉛粒子が、直径が２５ミクロンの球から構成されると仮定し、黒鉛の真密度が２．２５×１０３ｋｇ／ｍ３であるから、黒鉛粒子の１個の重さは僅かに１．８４×１０−８ｇになる。また、黒鉛粒子の厚みの平均値が１０ミクロンと仮定すると、層間距離が３．３５４オングストロームであるので、１０ミクロンの厚みを持つ鱗片状黒鉛粒子には２９７，２６５個のグラフェンが積層されている。従って、基底面の層間結合を全て破壊することで、僅か1個の球状の黒鉛粒子から２９７，２６５個のグラフェンの集まりが得られる。このため、球状の黒鉛粒子の僅か１ｇの集まりについて、基底面の層間結合の全てを破壊した際に、１．６２×１０１３個からなるグラフェンの集まりが得られる。従って、本製造方法によって、僅かな量の黒鉛粒子の集まりから、莫大な数からなるグラフェンの集まりが得られる。
【００１２】
１０段落に記載した透明導電基材の表面に透明電極を形成する方法は、
可視光線の波長領域での屈折率が０．４以上で２．４以下の性質を持つ金属を熱分解で析出する金属化合物を、メタノールに分散し、該金属化合物が分子状態で前記メタノールに分散したメタノール分散液を作成し、前記メタノールに溶解ないしは混和する第一の性質と、粘度が前記メタノールの粘度より高い第二の性質と、融点が２０℃より低い第三の性質と、沸点が前記金属化合物の熱分解温度より低い第四の性質とを兼備する有機化合物を、前記メタノール分散液に混合し、該有機化合物が前記メタノール分散液と均一に混ざり合った混合液を作成し、該混合液を、１０段落に記載した製造方法で製造した透明導電基材を構成するグラフェン接合体の表面に塗布ないしは印刷し、該透明導電基材を熱処理して前記金属化合物を熱分解する、これによって、可視光線の波長領域での屈折率が０．４以上で２．４以下の性質を持つ金属からなる第一の特徴と、粒子の大きさが可視光線の波長より１桁小さい粒状の微粒子からなる第二の特徴を兼備する金属微粒子の集まりが、前記混合液を塗布ないしは印刷した前記グラフェン接合体の表面に一斉に析出し、該金属微粒子同士が互いに接触する部位で金属結合し、該金属結合した金属微粒子の集まりが、前記混合液を塗布ないしは印刷した前記グラフェン接合体の表面に形成される、この後、該金属微粒子の集まりが形成されたグラフェン接合体の表面を均等に圧縮し、前記金属結合した金属微粒子の集まりを塑性変形させるとともに、該塑性変形した金属微粒子の集まりが前記グラフェン接合体の表面と接触する部位に摩擦熱を発生させ、該摩擦熱によって、前記塑性変形した金属微粒子の集まりが前記グラフェン接合体の表面に接合する、これによって、前記透明導電基材を構成する前記グラフェン接合体の表面に、前記金属微粒子の集まりからなる透明電極が形成される、１０段落に記載した透明導電基材の表面に透明電極を形成する方法である。
【００１３】
つまり、透明導電基材の一方の表面であるグラフェン接合体に、金属結合した金属微粒子の集まりからなる透明電極を形成する方法は、次の５つの工程からなる。
第一に、可視光線の波長領域での屈折率が、０．４以上で２．４以下の性質を持つ金属を熱分解で析出する金属化合物をメタノールに分散し、金属化合物を分子状態でメタノールに分散し、金属微粒子の原料を液相化する。
第二に、４つの性質を兼備する有機化合物をメタノール分散液に混合し、有機化合物がメタノール分散液と均一に混ざり合った混合液を作成する。
第三に、透明導電基材の一方の表面であるグラフェン接合体に、透明電極を形成する部位に、混合液を塗布ないしは印刷し、混合液の粘度に応じた厚みで塗膜ないしは印刷膜を形成する。なお、有機化合物の粘度と混合液における有機化合物の濃度とに応じて、混合液の粘度が自在に変えられ、塗膜ないしは印刷膜の厚みは自在に変えられる。さらに、混合液の粘度を低減すれば、スクリーン印刷の際の印刷膜の形状と線幅の制約を受けない。また、塗膜ないしは印刷膜の形状と大きさとの制約がなく、グラフェン接合体に接合する金属微粒子の集まり、つまり、透明電極の形状と大きさとの制約はない。
第四に、塗膜ないしは印刷膜を熱処理して金属化合物を熱分解する。この際、昇温に順じて次の現象が起こる。最初に、メタノールの沸点に達すると、塗膜ないしは印刷膜からメタノールが気化する。この際、金属化合物はメタノールに分散するが有機化合物に分散しないため、金属化合物の微細結晶が有機化合物中に一斉に析出し、塗膜ないしは印刷膜は微細結晶が有機化合物に均一に析出した懸濁体になる。次に、有機化合物の沸点に達すると、塗膜ないしは印刷膜から有機化合物が気化する。気化した有機化合物は、回収して再利用する。この結果、塗膜ないしは印刷膜が金属化合物の微細結晶の集まりになる。なお、微細結晶の大きさは、金属化合物の熱分解で析出する４０−６０ｎｍの金属微粒子の大きさに近い。さらに、金属化合物が熱分解する温度に達すると微細結晶が熱分解し、金属化合物の微細結晶が、無機物ないしは有機物と金属とに分解され、無機物ないしは有機物の気化した後に、４０−６０ｎｍの大きさの粒状微粒子である第一の特徴と、可視光線の波長領域での屈折率が０．４以上で２．４以下の性質を持つ金属からなる第二の特徴とを兼備する金属微粒子の集まりが、塗膜ないしは印刷膜が形成されたグラフェン接合体に一斉に析出する。この金属微粒子は不純物を持たない活性状態で析出し、金属微粒子同士が互いに接触する部位で金属結合し、金属結合した金属微粒子の集まりがグラフェン接合体に形成される。これによって、金属微粒子の集まりが透明性と導電性とを持つ。
第五に、金属結合した金属微粒子の集まりが形成されたグラフェン接合体の上方の平面を均等に圧縮し、金属結合した金属微粒子の集まりを塑性変形させるとともに、塑性変形した金属微粒子の集まりが、グラフェン接合体と接触する部位に摩擦熱を発生させ、該摩擦熱によって、塑性変形した金属微粒子の集まりがグラフェン接合体に接合される。これによって、金属結合した金属微粒子の集まりがグラフェン接合体に接合され、グラフェン接合体表面に、金属微粒子の集まりからなる透明電極が接合される。なお、金属微粒子は不純物がない真性な金属からなり、また、グラフェン接合体も不純物がない真性な物質であるため、金属微粒子は強固にグラフェン接合体に接合する。
以上に説明した金属微粒子の集まりをグラフェン接合体に接合する処理が何れも極めて簡単で、用いる材料が安価な工業用の薬品である。これによって、安価な透明導電基材に、安価な方法で金属微粒子の集まりが接合でき、安価な透明電極が透明導電基材に形成され、透明導電基材は様々な用途に汎用的に使用できる。
なお、金属化合物が熱分解する温度において、合成樹脂の透明フィルムが熱分解しなければ、透明フィルムは不可逆変化せず、元の物性を維持し、透明導電基材の一方の表面であるグラフェン接合体に、金属結合した金属微粒子の集まりからなる透明電極が形成できる。このため、金属化合物の熱分解温度より、熱分解温度が高い合成樹脂からなる透明フィルムを用いる。
以上に説明した透明導電基材に形成した透明電極は、次の作用効果をもたらす。
第一に、熱分解で析出する金属微粒子の原料を塗料化したため、グラフェン接合体に接合させる金属微粒子の集まり、つまり、透明電極の大きさと形状の制約はない。また、塗料における粘度が自在に調整でき、塗料を塗布ないしは印刷する際の制約を受けない。
第二、金属微粒子は不純物がない真性な金属として析出する。いっぽう、グラフェン接合体を容器から取り出し、グラフェン接合体の表面に混合液を塗布するまでに、グラフェン接合体の表面に、水分子や水酸基や有機物などからなる低沸点の不純物が付着する場合がある。しかし、塗膜ないしは印刷膜からメタノール気化し、次いで金属化合物の熱分解物が気化する際に、これらの不純物が沸点の順番に気化し、グラフェン接合体は、容器に製造された際のように、不純物がない真性な物質に戻る。また、メタノールと金属化合物の熱分解物とが気化する際に、塗膜ないしは印刷膜が形成された部位は、外部より相対的に陽圧になっているため、塗膜ないしは印刷膜が形成されたグラフェン接合体の表面に、不純物が侵入して再度吸着することはない。このため、真性な金属からなる金属微粒子の集まりは、真性な物質からなるグラフェン接合体に、強固に接合する。
第三に、可視光線の波長領域で、金属の屈折率が０．４以上で２．４以下であり、空気の屈折率１に近いため、７割以上の可視光線が、金属結合した金属微粒子の集まりに入射する。また、金属微粒子の大きさが可視光線の波長より１桁小さいため、金属微粒子の集まりにおいて可視光線は散乱せず、高い透明性をもって金属微粒子の集まりを透過する。この結果、金属結合した金属微粒子の集まりは、透明電極を構成する。
第四に、安価な材料を用い、安価な方法で、金属結合した金属微粒子の集まりを、グラフェン接合体に接合でき、安価な透明電極がグラフェン接合体の表面に形成できる。
以上に説明したように、本方法に依れば、透明導電基材の表面に透明電極が形成できる。この結果、タッチパネル用透明導電フィルム、フレキシブル回路基板、有機ＥＬの透明導電フィルム、有機薄膜太陽電池の透明導電フィルムやフレキシブルＬＥＤ導電フィルムなど様々な用途に適応できる透明導電フィルムが安価に製造できる。
なお、金属結合した金属微粒子の集まりにおける、可視光線の表面反射率と全光線透過率とは、下記の１４段落で、また、金属微粒子の集まりにおける光の散乱は、下記の１５段落で説明する。
【００１４】
ここで、表面反射率と全光線透過率とを説明する。光が基材に入射する際に、空気と基材との屈折率の差に応じて表面反射が生じる。従って、透明のガラスでも表面反射によるロスが発生し、全光線透過率は１００％にならない。ちなみに、厚さが２ｍｍのフロートガラスでは、可視光線の波長領域において全光線透過率は約９０％である。基材に垂直に入射した光の表面における表面反射率Ｒは、基材の屈折率ｎと空気の屈折率ｍとからなる数式１によって算出される。また、全光線透過率Ｔは表面反射率Ｒからなる数式２によって算出される。従って、金属の屈折率が０．４の場合は、透明電極に入射する全光線透過率は６７％になり、金属の屈折率が２．４の場合は、透明電極に入射する全光線透過率は６９％となり、７割以上の可視光線が導電層に入射する。
数１
Ｒ＝（ｎ―ｍ）２／（ｎ＋ｍ）２
数２
Ｔ＝（１−Ｒ）２
【００１５】
次に、光の散乱を説明する。可視光線が粒子の集まりに照射された際の光の散乱は、数式３に示すレイリー散乱式が適応できる。数式３におけるＳは散乱の比率を意味する散乱係数で、λは可視光線の波長で、Ｄは粒子径で、ｍは粒子の屈折率で、πは円周率である。従って、散乱係数Ｓの大きさは、可視光線の波長λに対する粒子径Ｄの比率Ｄ／λの４乗に依存し、また、粒子径Ｄの２乗と、屈折率ｍにも依存する。金属微粒子の大きさＤが、可視光の波長λより１桁小さいため、比率Ｄ／λは小さく、また、粒子径Ｄも十分に小さい。さらに、金属の屈折率ｍが０．４以上で２．４以下の値である。従って、散乱係数Ｓは極めて小さく、金属微粒子の集まりでは、可視光線が散乱せず、金属微粒子の集まりからなる透明電極は高い透明性を示す。
数３
Ｓ＝４／３・π５／λ４・Ｄ６｛（ｍ２−1）／（ｍ２＋１）｝２
【００１６】
１２段落に記載した透明導電基材の表面に透明電極を形成する方法は、
１２段落に記載した金属化合物が、金属がニッケルないしはアルミニウムからなる第１の特徴と、微粒子の大きさが可視光線の波長より１桁小さい第２の特徴を兼備する金属の粒状微粒子を熱分解で析出する金属化合物であり、該金属化合物を、１２段落に記載した金属化合物として用い、１２段落に記載した透明導電基材の表面に透明電極を形成する方法に従って、透明電極を形成する、１２段落に記載した透明導電基材の表面に透明電極を形成する方法である。
【００１７】
つまり、ニッケルないしはアルミニウムは、可視光線の波長領域（３８０−７５０ｎｍ）での屈折率が０．４以上で２．４以下であり、７割以上の可視光線が前記した金属結合した金属微粒子の集まりに入射する。また、ニッケルないしはアルミニウムからなる微粒子の大きさが、可視光線の波長より１桁小さく、前記した金属結合した金属微粒子の集まりにおける可視光線の散乱係数Ｓは極めて小さく、金属結合した金属微粒子の集まりにおいて、可視光線は散乱せず、高い透明性を示す。これによって、金属結合した金属微粒子の集まりは、透明電極を形成する。
すなわち、ニッケルの屈折率は、３８０ｎｍで１．６１、波長が長くなるとと共に増大し、５３９ｎｍで１．７５、７０９ｎｍで２．２１、７２９ｎｍで２．２８、７５０ｎｍで２．３４である。いっぽう、ニッケル微粒子の集まりの表面で、空気とニッケルとの屈折率の違いで光線が反射する。この際、光線の透過率は、３８０ｎｍで８９％、５３９ｎｍで８６％、７０９ｎｍで７４％、７２９ｎｍで７２％、７５０ｎｍで７０％になる。また、ニッケル微粒子の大きさは、可視光線の波長より１桁小さい。従って、赤色の可視光線の成分の一部が、ニッケル微粒子の集まりの表面で反射されるが、ニッケル微粒子の集まりに入り込んだ光線は、散乱することなくニッケル微粒子の集まりを透過する。このため、ニッケル微粒子の集まりは透明性を示す。
また、アルミニウムの屈折率は、８００ｎｍで最大の２．８０で、波長が短くなるにつれ急減し、７５０ｎｍで２．４０、７０８ｎｍで１．９１、５６０ｎｍで空気の屈折率１に最も近づき、４５０ｎｍで０．６２０、３８０ｎｍで０．４５となる。いっぽう、アルミニウム微粒子の集まりの表面で、空気とアルミニウムとの屈折率の違いで光線が反射する。この際、光線の透過率は、７５０ｎｍで６９％、７０８ｎｍで８１％、５６０ｎｍで１００％、４５０ｎｍで８９％、３８０ｎｍで７３％である。また、アルミニウム微粒子の大きさは、可視光線の波長より１桁小さい。このため、アルミニウム微粒子の集まりの表面で、赤色と紫色との可視光線の一部が反射されるが、アルミニウム微粒子の集まりに入り込んだ光は、散乱することなくアルミニウム微粒子の集まりを透過する。このため、アルミニウム微粒子の集まりは、透明性を示す。
以上に説明したように、金属がアルミニウムの場合は、赤色と紫色との可視光線を構成する光線の一部が、アルミニウム微粒子の集まりの表面で反射され、また、金属がニッケルの場合は、赤色の可視光線を構成する光線の一部が、ニッケル微粒子の集まりの表面で反射され、これらの光線に相当する色彩を放つが、金属微粒子の集まりは可視光線を散乱しないため透明性を持つ。
さらに、ニッケルないしはアルミニウムの微粒子の集まりは、微粒子の大きさと材質とに基づく次の作用効果がもたらされる。
第一に、表面が金属微粒子の大きさに基づく凹凸が形成される。表面の凹凸の全表面積は、表面を形成する金属微粒子の数が莫大な数であるため、莫大な広さの表面積を有し、いわゆるフラクタル面に近い面になる。このような表面に液滴が接触すると、液滴の表面張力によって金属微粒子の大きさの凹凸に液体が入り込めず、液滴の液面は莫大な数の微粒子の凸部と点接触で接する。この結果、透明電極の表面は、接触角が１８０度に近い超撥水性を示し、表面に撥水性と撥油性と防汚性とがもたらされる。
第二に、ニッケルないしはアルミニウムに近い導電性と熱伝導性とを持つ。このため、透明電極は、帯電防止機能と電磁波遮蔽機能と放熱機能とを兼備する。
【００１８】
１２段落に記載した透明導電基材の表面に透明電極を形成する方法は、
１２段落に記載した金属化合物が、無機物の分子ないしはイオンからなる配位子が、ニッケルないしはアルミニウムからなる金属イオンに配位結合した金属錯イオンを有する無機金属化合物からなる錯体であり、１２段落に記載した有機化合物が、カルボン酸エステル類、グリコール類ないしはグリコールエーテル類に属するいずれか一種類の有機化合物であり、これら２種類の物質を用い、１２段落に記載した透明導電基材の表面に透明電極を形成する方法に従って、透明電極を形成する、１２段落に記載した透明導電基材の表面に透明電極を形成する方法である。
【００１９】
つまり、無機金属化合物からなる錯体は、還元雰囲気の１８０℃−２２０℃の比較的低い温度で熱分解がして金属を析出する。また、最も汎用的なアルコールであるメタノールに、１０重量％に近い割合で分散する。このため、無機金属化合物からなる錯体は、１２段落に記載した混合液を製造する際の原料になる。
すなわち、無機物の分子ないしはイオンからなる配位子が、金属イオンに配位結合した金属錯イオンを有する無機金属化合物からなる錯体を、還元雰囲気で熱処理すると、配位結合部が最初に分断され、無機物と金属とに分解される。さらに昇温すると、無機物が気化熱を奪って気化し、すべての無機物の気化が完了した後に金属が析出する。つまり、錯体を構成するイオンの中で、分子の中央に位置する金属イオンが最も大きい。このため、金属イオンと配位子との距離が最も長い。従って、錯体を還元雰囲気で熱処理すると、金属イオンが配位子と結合する配位結合部が最初に分断され、金属と無機物とに分解する。さらに温度が上がると、無機物が気化熱を奪って気化し、気化が完了した後に、金属が析出する。この際、無機物が低分子量であるため、無機物の分子量に応じた１８０−２２０℃の低い温度で無機物の気化が完了する。このような錯体として、アンモニアＮＨ３が配位子となって金属イオンに配位結合するアンミン金属錯イオンを有する無機金属化合物からなる錯体、塩素イオンＣｌ−が、ないしは塩素イオンＣｌ−とアンモニアＮＨ３とが配位子となって金属イオンに配位結合するクロロ金属錯イオンを有する無機金属化合物からなる錯体、シアノ基ＣＮ−が配位子イオンとなって金属イオンに配位結合するシアノ金属錯イオンを有する無機金属化合物からなる錯体、臭素イオンＢｒ−が配位子イオンとなって金属イオンに配位結合するブロモ金属錯イオンを有する無機金属化合物からなる錯体、沃素イオンＩ−が配位子イオンとなって金属イオンに配位結合するヨード金属錯イオンを有する無機金属化合物からなる錯体などがある。また、このような分子量が小さい無機金属化合物からなる錯体は、合成が容易で最も安価な金属錯イオンを有する金属錯体である。
また、カルボン酸エステル類、グリコール類ないしはグリコールエーテル類に、メタ―ノールに溶解ないしは混和する第一の性質と、粘度がメタ―ノールの粘度より高い第二の性質と、融点が２０℃より低い第三の性質と、沸点が無機金属化合物からなる錯体の熱分解温度より低い第四の性質とを兼備する有機化合物がある。このような有機化合物は、いずれも汎用的な工業用薬品である。このため、このような有機化合物は、１２段落に記載した混合液を製造する際の安価な原料になる。
従って、無機金属化合物からなる錯体のメタノール分散液に、前記した有機化合物のいずれか一種類を混合すると、錯体と有機化合物とが分子状態で均一に混ざり合って混合液が大量に製造される。これによって、安価な工業用薬品である無機金属化合物からなる錯体と、最も汎用的なアルコールであるメタノールと、汎用的な工業用薬品である有機化合物とを原料として用い、安価な費用で１２段落に記載した混合液が製造される。
なお、透明フィルムを構成する合成樹脂の多くは、還元雰囲気の１８０℃−２２０℃の温度では熱分解しない。このため、無機物の分子ないしはイオンからなる配位子が、ニッケルないしはアルミニウムからなる金属イオンに配位結合した金属錯イオンを有する無機金属化合物からなる錯体を熱分解することで、透明フィルムを不可逆変化させることなく、透明導電基材の表面に透明電極が形成される。つまり、合成樹脂の熱分解が始まると、高分子の分子構造が不可逆変化し、合成樹脂の物性が元に戻らない。従って、無機金属化合物からなる錯体の熱分解で、合成樹脂の熱分解が始まらなければ、透明フィルムを不可逆変化させることなく、透明導電基材の表面に透明電極が形成される。
【００２０】
１２段落に記載した透明導電基材の表面に透明電極を形成する方法は、
１２段落に記載した金属化合物が、カルボン酸におけるカルボキシル基を構成する酸素イオンが、ニッケルないしはアルミニウムからなる金属イオンに共有結合する第一の特徴と、前記カルボン酸が飽和脂肪酸で構成される第二の特徴とを兼備するカルボン酸金属化合物であり、１２段落に記載した有機化合物が、カルボン酸エステル類、グリコール類ないしはグリコールエーテル類に属するいずれか一種類の有機化合物であり、これら２種類の物質を用い、１２段落に記載した透明導電基材の表面に透明電極を形成する方法に従って、透明電極を形成する、１２段落に記載した透明導電基材の表面に透明電極を形成する方法である。
【００２１】
つまり、二つの特徴を持つカルボン酸金属化合物は、大気雰囲気の２９０−４３０℃で熱分解が完了し金属を析出する。また、最も汎用的なアルコールであるメタノールに対し、１０重量％に近い濃度で分散する。このため、カルボン酸金属化合物は、１２段落に記載した混合液を製造する際の原料になる。なお、オクチル酸金属化合物の熱分解温度は、大気雰囲気の２９０℃であり、カルボン酸金属化合物の中で熱分解温度が最も低い。つまり、オクチル酸の沸点がカルボン酸の中で最も低いため、オクチル酸金属化合物の熱分解温度が最も低い。いっぽう、窒素雰囲気でのオクチル酸金属化合物の熱分解温度は、大気雰囲気より５０℃高い３４０℃である。
すなわち、カルボン酸のカルボキシル基を構成する酸素イオンが金属イオンに共有結合する第一の特徴と、カルボン酸が飽和脂肪酸からなる第二の特徴とを兼備するカルボン酸金属化合物においては、金属イオンが最も大きいイオンであり、カルボキシル基を構成する酸素イオンと金属イオンとの距離が、他のイオン同士の距離より長くなる。こうした分子構造上の特徴を持つカルボン酸金属化合物を大気雰囲気で熱処理すると、カルボン酸の沸点を超えると、カルボキシル基を構成する酸素イオンと金属イオンとの結合部が最初に分断され、カルボン酸と金属とに分離する。さらに、カルボン酸が飽和脂肪酸から構成される場合は、炭素原子が水素原子に対して過剰となる不飽和構造を持たないため、カルボン酸の分子量と数とに応じて、カルボン酸が気化熱を奪って気化し、気化が完了すると金属が析出する。こうしたカルボン酸金属化合物として、オクチル酸金属化合物、ラウリン酸金属化合物、ステアリン酸金属化合物などがある。なお、オクチル酸の沸点は２２８℃であり、ラウリン酸の沸点は２９６℃であり、ステアリン酸の沸点は３６１℃である。従って、これらのカルボン酸金属化合物は、２９０−４３０℃の大気雰囲気で熱分解が完了する。また、メタノールに１０重量％に近い割合で分散する。なお、窒素雰囲気でのカルボン酸金属化合物の熱分解は、５０℃程度高温側にシフトする。
さらに、カルボン酸金属化合物は、容易に合成できる安価な工業用薬品である。すなわち、最も汎用的な有機酸であるカルボン酸を、強アルカリと反応させるとカルボン酸アルカリ金属化合物が生成され、カルボン酸アルカリ金属化合物を無機金属化合物と反応させると、カルボン酸金属化合物が合成される。従って、有機金属化合物の中で最も安価な有機金属化合物である。このため、１６段落で説明した無機金属化合物からなる錯体より熱処理温度が高いが、錯体より安価な金属化合物である。
また、カルボン酸エステル類、グリコール類ないしはグリコールエーテル類に、メタノールに溶解ないしは混和する第一の性質と、粘度がメタ―ノールの粘度より高い第二の性質と、融点が２０℃より低い第三の性質と、沸点がカルボン酸金属化合物の熱分解温度より低い第四の性質とを兼備する有機化合物がある。このような有機化合物は、汎用的な工業用薬品である。このため、このような有機化合物は、１２段落に記載した混合液を製造する際の安価な原料になる。
従って、カルボン酸金属化合物のメタノール分散液に、有機化合物のいずれか一種類を混合すると、カルボン酸金属化合物と有機化合物とが分子状態で均一に混ざり合って、混合液が大量に製造される。これによって、安価な工業用薬品であるカルボン酸金属化合物と、最も汎用的なアルコールであるメタノールと、汎用的な工業用薬品である有機化合物とを原料として用い、安価な費用で１２段落に記載した混合液が製造される。
なお、透明フィルムを構成する合成樹脂に、窒素雰囲気の３４０℃で熱分解しない合成樹脂がある。つまり、合成樹脂を構成する高分子の熱分解反応は、酸素ガスが存在する雰囲気と、窒素雰囲気とでは大きく異なる。酸素ガスが存在する雰囲気での高分子の熱分解は、酸化反応に依る熱分解であるため発熱を伴う。この発熱現象が、酸化されやすい有機物質からなる高分子の熱分解を促進させる。これに対し、窒素雰囲気での熱分解では酸化反応が起こらず、吸熱反応に依る熱分解が起こり、発熱現象が生じない。このため、高分子が熱分解を開始する温度は、酸素ガスが存在する雰囲気に比べて大幅に遅れて高温側にシフトする。例えば、高密度ポリエチレン樹脂の熱分解は、大気雰囲気では２５０℃付近で開始するのに対し、窒素雰囲気では４００℃付近で開始し、１５０℃も高温側にシフトする。窒素雰囲気における他の高分子の熱分解は、ポリスチレン樹脂は３５０℃で熱分解が始まり４６０℃付近で終了する。ポリエチレンテレフタレート樹脂が４２５℃で熱分解が始まり４８０℃付近で終了する。ポリプロピレン樹脂が３７０℃で熱分解が始まり５００℃付近で終了する。高密度ポリエチレン樹脂が４００℃で熱分解が始まり５２０℃付近で終了する。従って、窒素雰囲気の３４０℃で熱分解しない合成樹脂からなる透明フィルムであれば、オクチル酸金属化合物の熱分解で、透明電極が形成できる。このため、無延伸ポリプロピレンフィルム、延伸ポリスチレンフィルム、ＰＥＴフィルム、ＰＥＳフィルム、ＰＴＦＥフィルム、ポリカーボネートフィルムなどからなる透明フィルムを用いることができる。
【図面の簡単な説明】
【００２２】
【図１】グラフェンの扁平面同士が重なり合ったグラフェン接合体の側面の一部を拡大し、模式的に表した図である。
【発明を実施するための形態】
【００２３】
実施形態１
本実施形態は、第一にメタノールに溶解ないしは混和し、第二にメタノールより粘度が高く、第三に融点が２０℃より低く、第四に無機金属化合物からなる錯体とオクチル酸金属化合物のどちらか一方が熱分解する温度より沸点が低い、これら４つの性質を兼備する有機化合物に関する実施形態である。
つまり、有機化合物の沸点が、無機金属化合物からなる錯体が熱分解する１８０−２２０℃前後より低ければ、有機化合物は無機金属化合物からなる錯体のメタノール分散液と共に混合液を構成する。有機化合物の沸点が、オクチル酸金属化合物が熱分解する２９０℃より低ければ、オクチル酸金属化合物のメタノール分散液と共に混合液を構成する。このため、有機化合物は混合液における粘度を調整する調整剤になる。こうした４つの性質を持つ有機化合物は、カルボン酸エステル類、グリコール類、ないしは、グリコールエーテル類に属する有機化合物に多くが存在する。
【００２４】
カルボン酸エステル類は、飽和カルボン酸とのエステル類と、不飽和カルボン酸とのエステル類と、芳香族カルボン酸とのエステル類との３種類からなる。
飽和カルボン酸の中で分子量が小さい酢酸エステル類に、融点が２０℃より低く、メタノールに溶解し、メタノールの４倍の粘性を持ち、沸点が１８２℃である酢酸メチルシクロヘキシルが存在する。従って、酢酸メチルシクロヘキシルより分子量が小さい酢酸エステル類に、融点が２０℃より低く、メタノールに溶解し、メタノールより粘度が高く、沸点が１８０℃より低い酢酸エステルが存在する。
また、飽和脂肪酸の中で分子量が大きいラウリン酸とメタノールとのエステルに、ラウリン酸メチルがある。ラウリン酸メチルは、融点が２０℃より低く、メタノールに溶解し、メタノールの４．４倍の粘度を持ち、沸点が２６２℃である。従って、酢酸メチルシクロヘキシルより分子量が大きく、かつ、ラウリン酸メチルより分子量が小さい飽和脂肪酸エステル類に、メタノールに溶解し、メタノールより粘度が高く、沸点が２９０℃より低いエステル類が存在する。
いっぽう、分子量が小さい不飽和カルボン酸であるアクリル酸エステル類に、粘度がメタノールの２倍で沸点が１４８℃のアクリル酸ブチル、粘度がメタノールの２倍で沸点が２１４℃のアクリル酸２−エチルヘキシルなどがある。いずれも融点が２０℃より低く、メタノールに溶解する。
【００２５】
グリコール類に、エチレングリコール、ジエチレングリコール、トリエチレングリコール、プロピレングリコール、ジプロピレングリコール、トリプロピレングリコールがある。
エチレングリコールは、融点が２０℃より低く、メタノールに溶解し、粘度がメタノールの３６倍と高く、沸点が１９７℃の液状モノマーである。ジエチレングリコールは、融点が２０℃より低く、メタノールに溶解し、粘度がメタノールの６１倍と高く、沸点が２４４℃の液状モノマーである。プロピレングリコールは、融点が２０℃より低く、メタノールと混和し、粘度がメタノールの８２倍と高く、沸点が１８８℃の液状モノマーである。ジプロピレングリコールは、メタノールと混和し、粘度がメタノールの１２７倍と高く、沸点が２３２℃の液状モノマーである。トリプロピレングリコールは、メタノールと混和し、粘度がメタノールの９７倍と高く、沸点が２６５℃の液状モノマーである。なお、こうした液状モノマーには、光や熱によって重合反応を起こさせない重合禁止剤ないしは重合防止剤が添加されているため、昇温によって重合反応が起きない。
【００２６】
グリコールエーテル類は、エチレングリコール系エーテルと、プロピレングリコール系エーテルと、エチレングリコール、ジエチレングリコール、トリエチレングリコールの末端の水素をアルキル基で置換したジアルキルグリコールエーテルがある。
エチレングリコール系エーテルの中で、融点が２０℃より低く、メタノールに溶解し、無機金属化合物からなる錯体の熱分解温度より沸点が低いグリコールエーテル類に、粘度がメタノールの３倍で沸点が１２５℃のメチルグリコール、粘度がメタノールの５倍で沸点が１４２℃のイソプロピルグリコール、粘度がメタノールの６倍で沸点が１７１℃のブチルグリコール、粘度がメタノールの５倍で沸点が１６１℃のイソブチルグリコール、粘度がメタノールの４倍で沸点が１５９℃のアリルグリコール、粘度がメタノールの６．６倍で沸点が１９４℃のメチルジグリコール、粘度がメタノールの８．８倍で沸点が２０８℃のヘキシルグリコールが存在する。
また、エチレングリコール系エーテルの中で、融点が２０℃より低く、メタノールに溶解し、オクチル酸金属化合物の熱分解温度より沸点が低いグリコールエーテル類に、粘度がメタノールの１２．７倍で沸点が２４９℃のメチルトリグリコール、粘度がメタノールの８．３倍で沸点が２０７℃のイソプロピルジグリコール、粘度がメタノールの１１倍で沸点が２３１℃のブチルジグリコール、粘度がメタノールの１３．７倍で沸点が２７１℃のブチルトリグリコール、粘度がメタノールの８．８倍で沸点が２２０℃のイソブチルジグリコール、粘度がメタノールの１４．６倍で沸点が２５９℃ヘキシルジグリコール、粘度がメタノールの１２．９倍で沸点が２２９℃の２−エチルヘキシルグリコール、粘度がメタノールの１７．６倍で沸点が２７２℃の２−エチルヘキシルジグリコール、粘度がメタノールの５２倍で沸点が２４５℃のフェニルグリコール、粘度がメタノールの２０倍で沸点が２５６℃のベンジルグリコールが存在する。なお、粘度がメタノールの３３倍で沸点が３０２℃のベンジルジグリコールは、メタノールに溶解しオクチル酸金属化合物の熱分解温度より沸点が高い。
次に、プロピレングリコール系エーテルの中で、融点が２０℃より低く、メタノールに溶解し、無機金属化合物からなる錯体の熱分解温度より沸点が低いグリコールエーテル類に、粘度がメタノールの３．２倍で沸点が１２１℃のメチルプロピレングリコール、粘度がメタノールの２．２倍で沸点が１４６℃のメチルプロピレングリコールアセテート、粘度がメタノールの４．７倍で沸点が１５０℃のプロピルプロピレングリコール、粘度がメタノールの５．８倍で沸点が１７０℃のブチルプロピレンジグリコール、粘度がメタノールの６．９倍で沸点が１８７℃のメチルプロピレンジグリコールが存在する。
また、プロピレングリコール系エーテルの中で、融点が２０℃より低く、メタノールに溶解し、オクチル酸金属化合物の熱分解温度より沸点が低いグリコールエーテル類に、粘度がメタノールの１８．３倍で沸点が２１２℃のプロピルプロピレンジグリコール、粘度がメタノールの１２．５倍で沸点が２３１℃のブチルプロピレンジグリコール、粘度がメタノールの３９．３倍で沸点が２４３℃のフェニルプロピレングリコール、粘度がメタノールの１３．９倍で沸点が２７４℃のブチルプロピレントリグリコールが存在する。
最後に、ジアルキルグリコールエーテルの中で、融点が２０℃より低く、メタノールに溶解し、無機金属化合物からなる錯体の熱分解温度より沸点が低いグリコールエーテル類に、粘度がメタノールの１．９倍で、沸点が８５℃のジメチルグリコール、粘度がメタノールの３．４倍で、沸点が１６２℃のジメチルジグリコール、粘度がメタノールの１．９倍で、沸点が１７１℃のジメチルポロピレンジグリコール、粘度がメタノールの２１倍で、沸点が１７６℃のメチルエチルジグリコール、粘度がメタノールの２．４倍で、沸点が１８９℃のジエチルジグリコールが存在する。
また、ジアルキルグリコールエーテルの中で、融点が２０℃より低く、メタノールに溶解し、オクチル酸金属化合物の熱分解温度より沸点が低いグリコールエーテル類に、粘度がメタノールの６．４倍で沸点が２１６℃のジメチルトリグリコール、粘度がメタノールの４．１倍で沸点が２５５℃のジブチルジグリコールが存在する。
以上に説明したように、カルボン酸エステル類、グリコール類、グリコールエーテル類の中で、２０段落に説明した４つの性質を兼備する多くの有機化合物が存在する。
【００２７】
実施形態２
本実施形態は、１６段落で説明した無機金属化合物からなる錯体の実施形態であり、低温で熱分解して金属を析出する金属化合物として、無機物の分子ないしはイオンからなる配位子が、金属イオンに配位結合した金属錯イオンを有する金属錯体が適切であることを説明する。すなわち、金属錯体は無機物の分子量が小さいため、還元雰囲気での熱処理温度が相対的に低い温度で熱分解する。ここでは、金属をニッケルとし、熱分解でニッケルを析出するニッケル化合物について説明する。
最初にメタノールに分散するニッケル化合物を説明する。硫酸ニッケルと塩化ニッケルは水に溶け、ニッケルイオンが溶解し、多くのニッケルイオンがニッケルの析出に参加できない。また、水酸化ニッケルと酸化ニッケルはメタノールに分散しない。このため、こうした分子量が低い無機ニッケル化合物は、ニッケルを析出する原料として適切でない。
次に熱分解でニッケルを析出するニッケル化合物を説明する。ニッケル化合物からニッケルが生成される化学反応の中で、最も簡単な処理による化学反応に熱分解反応がある。つまり、ニッケル化合物を昇温するだけで、ニッケル化合物が熱分解してニッケルが析出する。さらに、ニッケル化合物の熱分解温度が低ければ、熱処理温度が低いため、安価な費用で透明電極が形成できる。無機物からなる分子ないしはイオンが配位子となって、分子構造の中央に位置するニッケルイオンに配位結合したニッケル錯イオンを有する無機ニッケル錯体は、無機物の分子量が小さければ、還元雰囲気で熱分解する温度は、分子量がより大きい有機物が配位子を形成する有機ニッケル錯体が大気雰囲気で熱分解する温度より低い。このため、無機ニッケル錯体は、有機ニッケル錯体より相対的に高価な物質ではあるが、より低い温度でニッケルを析出するため、安価な費用で透明電極が形成できる。
すなわち、無機ニッケル錯体を構成する分子の中でニッケルイオンが最も大きい。ちなみに、ニッケル原子の共有結合半径は１０１ｐｍであり、一方、窒素原子の共有結合半径の７１ｐｍであり、酸素原子の共有結合半径は６６ｐｍである。このため、無機ニッケル錯体の分子構造においては、配位子がニッケルイオンに配位結合する配位結合部の距離が最も長い。従って、還元雰囲気の熱処理で、最初に配位結合部が分断され、ニッケルと無機物とに分解し、無機物の気化が完了した後にニッケルが析出する。
このような無機ニッケル錯体の中で、アンモニアＮＨ３が配位子となってニッケルイオンに配位結合するアンミン錯体、塩素イオンＣｌ−が、ないしは、塩素イオンＣｌ−とアンモニアＮＨ３とが配位子となってニッケルイオンに配位結合するクロロ錯体は、他のニッケル錯体に比べて相対的に合成が容易であるため、相対的に安価な製造費用で製造できる。また、こうした無機ニッケル錯体は、アンモニアガスや水素ガスなどの還元性雰囲気で熱処理すると、配位子の分子量が小さいため、２００℃より低い温度で配位結合部位が最初に分断され、この後、２００℃前後の温度でニッケルが析出する。さらに、メタノールに１０重量％近くまで分散する。このようなニッケル錯イオンとして、例えば、ヘキサアンミンニッケルイオン［Ｎｉ（ＮＨ３）６］２＋があり、ニッケル錯体として、例えば、ヘキサアンミンニッケル塩化物［Ｎｉ（ＮＨ３）６］Ｃｌ２やヘキサアンミンニッケル硝酸塩［Ｎｉ（ＮＨ３）６］（ＮＯ３）２がある。
【００２８】
実施形態３
本実施形態は、熱分解で金属を析出する第二の原料として、熱分解温度は前記した無機金属化合物からなる錯体より高いが錯体より安価な材料として、カルボン酸のカルボキシル基を構成する酸素イオンが金属イオンに共有結合する第一の特徴と、カルボン酸が飽和脂肪酸からなる第二の特徴とを兼備するカルボン酸金属化合物が適切であることを説明する。なお、カルボン酸金属化合物の中で、オクチル酸金属化合物の熱分解温度は、大気雰囲気の２９０℃と最も低い。いっぽう、窒素雰囲気でのオクチル酸金属化合物の熱分解温度は、大気雰囲気より５０℃高い３４０℃である。ここでは金属をアルミニウムとし、カルボン酸アルミニウム化合物について説明する。
前記したニッケル錯体と同様に、熱分解でアルミニウムを析出するアルミニウム化合物は、第一にメタノールに分散し、第二に熱分解でアルミニウムを析出するこれら２つの性質を兼備する必要がある。
最初に、メタノールに分散するアルミニウム化合物を説明する。塩化アルミニウムは水に溶け、水酸化アルミニウムと塩酸に加水分解する。また、水酸化アルミニウムはメタノールに分散しない。さらに、硫酸アルミニウムはメタノールに溶解し、アルミニウムイオンが溶出する。また、酸化アルミニウムは、メタノールに分散しない。このため、これらの分子量が小さい無機アルミニウム化合物は、メタノールに分散しない。
次に有機アルミニウム化合物は、熱分解でアルミニウムを析出する性質を持つ。有機アルミニウム化合物からアルミニウムが生成される化学反応の中で、最も簡単な化学反応に熱分解反応がある。つまり、有機アルミニウム化合物を昇温するだけで、アルミニウムが析出する。さらに、有機アルミニウム化合物の合成が容易でれば安価に製造できる。こうした性質を兼備する有機アルミニウム化合物に、カルボン酸アルミニウム化合物がある。
すなわち、カルボン酸アルミニウム化合物の組成式は、Ａｌ（ＣＯＯＲ）３で表わせられる。Ｒは炭化水素で、この組成式はＣｍＨｎである（ここでｍとｎとは整数）。カルボン酸アルミニウム化合物を構成するイオンの中で、分子の中央に位置するアルミニウムイオンＡｌ３＋が最も大きい。従って、アルミニウムイオンＡｌ３＋とカルボキシル基を構成する酸素イオンＯ−とが共有結合する場合は、アルミニウムイオンＡｌ３＋と酸素イオンＯ−との距離が最大になる。この理由は、アルミニウムイオン原子の共有結合半径は１２１ｐｍであり、酸素イオン原子の共有結合半径は６６ｐｍであり、炭素原子の共有結合半径は７３ｐｍであることによる。このため、アルミニウムイオンとカルボキシル基を構成する酸素イオンとが共有結合するカルボン酸アルミニウム化合物は、カルボン酸の沸点において、結合距離が最も長いアルミニウムイオンとカルボキシル基を構成する酸素イオンとの結合部が最初に分断され、アルミニウムとカルボン酸とに分離する。さらに昇温すると、カルボン酸が飽和脂肪酸であれば、カルボン酸が気化熱を奪って気化し、カルボン酸の気化が完了した後にアルミニウムが析出する。こうしたカルボン酸アルミニウム化合物として、オクチル酸アルミニウム、ラウリン酸アルミニウム、ステアリン酸アルミニウムなどがある。このようなカルボン酸アルミニウム化合物の多くは、金属石鹸として市販されている安価な工業用薬品である。
さらに、飽和脂肪酸の沸点が低ければ、カルボン酸アルミニウム化合物は低い温度で熱分解し、アルミニウムが析出する熱処理費用が安価で済む。飽和脂肪酸を構成する炭化水素が長鎖構造である場合は、長鎖が長いほど、つまり、飽和脂肪酸の分子量が大きいほど、飽和脂肪酸の沸点が高い。ちなみに、分子量が２００．３であるラウリン酸の大気圧での沸点は２９６℃であり、分子量が２８４．５であるステアリン酸の大気圧での沸点は３６１℃である。
さらに、飽和脂肪酸が分岐鎖構造を有する飽和脂肪酸である場合は、直鎖構造の飽和脂肪酸より鎖の長さが短く、沸点は低くなる。これによって、分岐鎖構造を有する飽和脂肪酸からなるカルボン酸アルミニウム化合物は、相対的に低い温度で熱分解温度する。さらに、分岐鎖構造を有する飽和脂肪酸は極性を持つため、分岐鎖構造を有する飽和脂肪酸からなるカルボン酸アルミニウム化合物も極性を持ち、メタノールなどの極性を持つ有機溶剤に相対的に高い割合で分散する。このような分岐構造の飽和脂肪酸としてオクチル酸がある。オクチル酸の大気圧での沸点は２２８℃で、ラウリン酸より沸点が６８℃低い。このため、アルミニウムを析出する原料として、熱分解温度が低いオクチル酸アルミニウムが望ましい。オクチル酸アルミニウムは、大気雰囲気において２９０℃で熱分解が完了してアルミニウムが析出し、メタノールに１０重量％まで分散する。
また、カルボン酸アルミニウム化合物は合成が容易で、安価な有機アルミニウム化合物である。つまり、カルボン酸を水酸化ナトリウムなどの強アルカリ溶液中で反応させると、カルボン酸アルカリ金属化合物が生成される。このカルボン酸アルカリ金属化合物を、硫酸アルミニウムなどの無機アルミニウム化合物と反応させると、カルボン酸アルミニウム化合物が生成される。
以上に説明したように、オクチル酸アルミニウムＡｌ（Ｃ７Ｈ１５ＣＯＯ）３は、熱分解温度が低いため、熱分解でアルミニウムを析出する原料として適している。
【００２９】
実施例１
本実施例は、グラフェンの扁平面同士が重なり合って接合したグラフェン接合体を、容器の底面に形成する実施例である。
最初に、２リットルのメタノールを、１．２ｍ×１．２ｍの底面をもち、底が浅い容器に充填した。
次に、２枚の平行平板電極の間隙に電界が発生する電極の有効面積が、１ｍ×１ｍである平行平板電極を用意し、２枚の平行平板電極を１００μｍの間隙で重ね合わせ、この間隙に黒鉛粒子を満遍なく引き詰める。なお、黒鉛粒子を粒径が２５μｍの球と仮定し、黒鉛粒子の厚みの平均値が１０μｍと仮定した場合、２枚の平行平板電極で作られる１００μｍの間隙に、黒鉛粒子を満遍なく引き詰めた場合、６．４×１０７個の黒鉛粒子が存在する。この黒鉛粒子の集まりに、１０．６キロボルト以上の直流電圧を印加すると、全ての黒鉛粒子の基底面の層間結合が同時に破壊される。この際、１．９×１０１３個のグラフェンの集まりが得られ、用いる黒鉛粒子の集まりは、僅かに１．１８ｇである。
このため、電界が発生する電極の有効面積が１ｍ×１ｍである平行平板電極の表面に、鱗片状黒鉛粒子（例えば、伊藤黒鉛工業株式会社のＸＤ１００）の５ｇを重ねて引き詰めた。この平行平板電極を、メタノールが充填された容器に浸漬し、さらに、もう一方の平行平板電極を前記の平行平板電極の上に重ね合わせ、２枚の平行平板電極を１００μｍの間隙で離間させ、１２キロボルトの直流電圧を電極間に加えた。次に、２枚の平行平板電極の間隙を拡大し、さらに、２枚の平行平板電極をメタノール中で傾斜させ、０．２Ｇからなる３方向の振動加速度を容器に繰り返し加え、この後、容器から２枚の平行平板電極を取り出した。これによって、容器内にグラフェンの集まりがメタノール中に析出した懸濁体を製造した。
さらに、再度、０．２Ｇからなる３方向の振動加速度を容器に繰り返し加えた。次に、容器を６５℃に昇温し、メタノールを気化した。さらに、容器の底面に形成された試料の上方の平面に、１．２ｍ×１．２ｍのアルミニウム板を載せ、この後、アルミニウム板の上に６０ｋｇの重りを載せ、試料の上方の平面を均等に圧縮した。重りとアルミニウム板とを取り除いた後に、容器に０．２Ｇからなる３方向の振動加速度を加え、容器から試料を取り出した。取り出した試料の上に再度アルミニウム板を載せ、さらに、２０ｋｇの重りを載せたが、試料の状態は変わらなかった。
次に、試料の２つの平面と側面とを、電子顕微鏡を用いて観察と分析を行なった。電子顕微鏡は、ＪＦＥテクノリサーチ株式会社の極低加速電圧ＳＥＭを用いた。この装置は、１００ボルトからの極低加速電圧による表面観察が可能で、試料に導電性の被膜を形成せずに直接試料の表面が観察できる特徴を持つ。最初に、試料の平面からの反射電子線の９００−１０００ボルトの間にある２次電子線を取り出して画像処理を行った。試料の平面に、極めて厚みが薄い段差が確認できた。次に、試料の側面からの反射電子線の９００−１０００ボルトの間にある２次電子線を取り出して画像処理を行った。厚みが極めて薄い物質が、５層重なり合っていた。さらに、特性エックス線のエネルギーとその強度を画像処理した結果、炭素原子のみ存在し、試料は、グラフェンの扁平面同士が重なり合ったグラフェン接合体であることが確認できた。なお、容器からグラフェン接合体を取り出し、グラフェン接合体に２０ｋｇの重りを載せても、グラフェン接合体は破壊されなかったので、一定の接合力でグラフェンの扁平面同士が接合されている。図１に、グラフェンの扁平面同士が重なり合ったグラフェン接合体の側面の一部を拡大し、模式的に表した。
次に、グラフェン接合体の平面の複数の部位に関わる光学性能を、光線透過率とヘイズ値とから調べた。分光光度計（株式会社島津製作所の製品ＵＶ−１２８０）に依る可視光線の波長領域（３８０−７５０ｎｍ）での光線透過率は、８８−９０％と高い値を持った。また、ヘーズメータ（スガ試験株式会社のヘーズメータＨＺ−Ｖ３）によるヘイズ値は１％未満であった。この結果、グラフェン接合体は高い透明性を持った。
【００３０】
実施例２
本実施例は、１０段落に記載した製造方法に従って、グラフェンの扁平面同士が重なり合って接合したグラフェン接合体を、合成樹脂の透明フィルムに熱圧着させた構成からなる透明導電基材を、容器の底面に形成する実施例である。
透明フィルムとして、フィルム厚が５０μｍからなるアクリル樹脂の透明フィルム（例えば、三菱レイヨン株式会社の製品で品番ＨＢＳ００６）を、１．２ｍ×１．２ｍの大きさに切断し、容器の底面に配置した。この後、実施例１の方法に従って懸濁体を製造し、この懸濁体の１０ｇを容器に充填し、さらに、０．２Ｇからなる３方向の振動加速度を容器に繰り返し加えた。次に、容器を６５℃に昇温し、メタノールを気化した。さらに、容器の底面に形成された試料の上方の平面に、１．２ｍ×１．２ｍのアルミニウム板を載せ、この後、アルミニウム板の上に６０ｋｇの重りを載せ、試料の上方の平面を均等に圧縮した。重りとアルミニウム板とを取り除いた後に、容器に０．２Ｇからなる３方向の振動加速度を加え、容器から試料を取り出した。取り出した試料の上に再度アルミニウム板を載せ、さらに、２０ｋｇの重りを載せたが、試料の状態は変わらなかった。
次に、試料の複数の部位に関わる光学性能を、実施例１と同様に、光線透過率とヘイズ値とから調べた。分光光度計に依る可視光線の波長領域（３８０−７５０ｎｍ）での光線透過率は、８６−８８％と高い値を持った。また、ヘーズメータによるヘイズ値は２％未満であった。この結果、グラフェン接合体は高い透明性を持った。
【００３１】
実施例３
本実施例は、実施例２で作成した透明導電基材に、ニッケル微粒子の集まりからなる透明電極を形成する事例である。ニッケル微粒子の原料として、２７段落に記載したヘキサアンミンニッケル硝酸塩［Ｎｉ（ＮＨ３）６］（ＮＯ３）２（例えば、三津和化学薬品株式会社の製品）を用いた。有機化合物は、２５段落で説明した沸点が１９７℃で、融点が−１２．６℃で、粘度が２０℃で２１ｍＰａ秒の性質を持つエチレングリコール（例えば、株式会社日本触媒の製品）を用いた。
最初に、ヘキサアンミンニッケル硝酸塩の２９ｇ（０．１モルに相当する）が、１０重量％になるようにメタノールに分散し、この分散液にエチレングリコールが１０重量％になるように混合して混合液を作成した。この混合液を、幅が３ｍｍからなる塗膜を２ｍｍの間隔で、実施例２で作成した透明導電基材の表面に印刷し、アンモニア雰囲気の熱処理炉に配置し、２０℃／分の昇温速度で２１０℃まで昇温して熱処理した。この後、透明導電基材の上方の平面に、１．２ｍ×１．２ｍのアルミニウム板を載せ、さらに、アルミニウム板の上に２０ｋｇの重りを載せ、透明導電基材の上方の平面を均等に圧縮し、試料を作成した。重りとアルミニウム板とを取り除いた後に、容器に０．２Ｇからなる３方向の振動加速度を加え、容器から試料を取り出した。
最初に、塗膜を形成した試料の複数の部位における光学性能を、実施例１と同様に、光線透過率とヘイズ値とから調べた。分光光度計に依る可視光線の波長領域での光線透過率は、８８−９０％と高い値を持った。また、ヘーズメータによるヘイズ値は２％未満であった。この結果、塗膜を形成した部位は高い透明性を持った。
次に、塗膜を形成した試料の部位と透明導電基材との結合力を、ＪＩＳ  Ｚ０２３７に規定された粘着力の試験方法に基づいて測定した結果、２００ｇの荷重に耐えた。このため、塗膜は、一定の結合力でグラフェン接合体に結合されていた。
また、塗膜を形成した試料の複数個所を、表面抵抗を表面抵抗計によって測定した（例えば、シムコジャパン株式会社の表面抵抗計ＳＴ−４）。表面抵抗値は１×１０３Ω／□であったため、金属に近い表面抵抗を有した。
さらに、塗膜が形成された試料の表面を、実施例１と同様に、電子顕微鏡で観察した。最初に、塗膜が形成された部位の表面からの反射電子線について、９００−１０００ボルトの間にある２次電子線を取り出して画像処理を行った。表面は４０−６０ｎｍの大きさの粒状微粒子の集まりが覆っていた。
次に、表面からの反射電子線について、９００−１０００ボルトの間にあるエネルギーを抽出して画像処理を行い、画像の濃淡で微粒子の材質を分析した。いずれの粒状微粒子にも濃淡が認められず、微粒子は単一原子から構成されていることが分かった。
さらに、表面からの特性エックス線のエネルギーとその強度を画像処理し、微粒子を構成する元素の種類を分析した。粒状微粒子はニッケル原子のみで構成されていたため、粒状微粒子は、ニッケルの粒状微粒子である。
以上の結果から、混合液の塗膜を熱処理した結果、ニッケルの粒状微粒子の集まりが透明導電基材に析出し、この透明導電基材の上方の平面を均等に圧縮すると、ニッケル微粒子の集まりが、一定の強度で透明導電基材に結合した。また、このニッケル微粒子の集まりは透明性を示した。
【００３２】
実施例４
本実施例は、実施例２で作成した透明導電基材に、アルミニウム微粒子の集まりからなる透明電極を形成する事例である。アルミニウム微粒子の原料は、２８段落で説明したオクチル酸アルミニウムＡｌ（Ｃ７Ｈ１５ＣＯＯ）３（例えば、ホープ製薬株式会社の製品）を用いた。オクチル酸アルミニウムの４６ｇ（０．１モルに相当する）を、１０重量％になるようにメタノールに分散し、この分散液に、実施例３で用いたエチレングリコールが１０重量％になるように混合して混合液を作成した。この混合液を、幅が３ｍｍからなる塗膜を２ｍｍの間隔で、実施例２で作成した透明導電基材の表面に印刷し、大気雰囲気の２９０℃まで昇温し、１分間放置した。この後、透明導電基材の上方の平面に、１．２ｍ×１．２ｍのアルミニウム板を載せ、さらに、アルミニウム板の上に１５ｋｇの重りを載せ、透明導電基材の上方の平面を均等に圧縮し、試料を作成した。重りとアルミニウム板とを取り除いた後に、容器に０．２Ｇからなる３方向の振動加速度を加え、容器から試料を取り出した。
最初に、実施例３と同様に、塗膜を形成した試料の部位における光学性能を、光線透過率とヘイズ値とから調べた。分光光度計に依る可視光線の波長領域での光線透過率は、８８−９０％と高い値を持った。また、ヘーズメータによるヘイズ値は２％未満であった。この結果、塗膜を形成した部位は高い透明性を持った。
次に、塗膜を形成した試料の部位と透明導電基材との結合力を、実施例３と同様に、粘着力の試験方法に基づいて測定した結果、２００ｇの荷重に耐えた。このため、塗膜は、一定の結合力でグラフェン接合体に結合されていた。
また、塗膜を形成した試料の部位の複数個所を、実施例３と同様に、表面抵抗を表面抵抗計によって測定した。表面抵抗値は１×１０３Ω／□であったため、金属に近い表面抵抗を有した。
さらに、塗膜が形成された試料の表面を、実施例３と同様に、電子顕微鏡で観察した。４０−６０ｎｍからなるアルミニウムの粒状微粒子で、表面が覆われていた。
以上の結果から、混合液の塗膜を熱処理した結果、アルミニウムの粒状微粒子の集まりが透明導電基材に析出し、この透明導電基材の上方の平面を均等に圧縮すると、アルミニウム微粒子の集まりが、一定の強度で透明導電基材に結合した。また、このアルミニウム微粒子の集まりは透明性を示した。
【図１】
2020203410.tif 000003